(57)【特許請求の範囲】
【請求項１】
着色基材層の一方の面側に、印刷により形成された絵柄印刷層、及びオーバーレイフィルム層がこの順に積層されてなり、
前記着色基材層は、ポリオレフィン系樹脂からなり、
前記オーバーレイフィルム層の少なくとも表面側は、ベンゾトリアゾール系紫外線吸収剤を含むアクリルウレタン系樹脂からなり、前記アクリルウレタン系樹脂の固形分塗布量が５ｇ/ｍ2以上１０ｇ/ｍ2以下であり、
前記絵柄印刷層は、赤外光の透過率が４０％以上であり、酸化チタンを顔料として０質量％を超えて５０質量％以下の範囲内で含むインキを印刷インキとし、
前記着色基材層は、ポリオレフィン系樹脂１００質量部に対し、酸化チタンを顔料として２３質量部以上５０質量部以下の範囲内で含むことを特徴とする化粧シート。
【請求項２】
前記印刷インキは、酸化チタンの他に、イソインドリノン、ジスアゾ、ポリアゾ、ジケトピロロピロール、キイナクリドン及びフタロシアニンのいずれか、或いはこれらの混合物を顔料として含むことを特徴とする請求項１に記載の化粧シート。
【請求項３】
請求項１または２に記載の化粧シートを基材に貼りあわせてなることを特徴とする化粧板。
【発明の詳細な説明】
【技術分野】
【０００１】
本発明は、化粧シート、及び化粧板に関する。
【背景技術】
【０００２】
従来、玄関ドア等の外装用の化粧板や、窓枠等の内装用化粧板には、耐候性に優れたオレフィン系樹脂を基材層に使用した化粧シートが使用されている（特許文献１参照）。
【先行技術文献】
【特許文献】
【０００３】
【特許文献１】特開２０１３−２２８３６号公報
【発明の概要】
【発明が解決しようとする課題】
【０００４】
しかしながら、オレフィン系樹脂は、耐候性に優れているが、太陽光に含まれる赤外光の熱を蓄熱する蓄熱作用を有する。それゆえ、オレフィン系樹脂を基材層に使用した化粧シートは、太陽光があたる表面と裏面とに温度差が発生し、この温度差によって表面の熱膨張量が裏面の熱膨張量よりも大きくなり、反りが発生する可能性がある。
本発明は、上記のような点に着目したもので、耐候性に優れるとともに、太陽光による反りの発生を抑制可能な化粧シート、及び化粧板を提供することを目的としている。
【課題を解決するための手段】
【０００５】
上記課題を解決するために、本発明の一態様である化粧シートは、着色基材層の一方の面側に、印刷により形成された絵柄印刷層、及びオーバーレイフィルム層がこの順に積層されてなり、着色基材層は、ポリオレフィン系樹脂からなり、オーバーレイフィルム層の少なくとも表面側は、ベンゾトリアゾール系紫外線吸収剤を含むアクリルウレタン系樹脂からなり、アクリルウレタン系樹脂の固形分塗布量が５ｇ/ｍ2以上１０ｇ/ｍ2以下であり、絵柄印刷層は、赤外光の透過率が４０％以上であり、酸化チタンを顔料として０質量％を超えて５０質量％以下の範囲内で含むインキを印刷インキとし、着色基材層は、ポリオレフィン系樹脂１００質量部に対し、酸化チタンを顔料として２３質量部以上５０質量部以下の範囲内で含むことを特徴とする。
【発明の効果】
【０００６】
本発明の一態様によれば、オーバーレイフィルム層がベンゾトリアゾール系紫外線吸収剤を含有したアクリルウレタン系樹脂からなるため、経時による紫外線吸収剤の析出が抑制され、紫外線遮蔽性能の効果が長期にわたり継続し、耐候性に優れたものとすることができる。また、絵柄印刷層が赤外光を透過し、透過した赤外光を着色基材層が反射する、または絵柄印刷層が赤外光を反射する。それゆえ、全体として赤外光の反射率を増大できる。そのため、赤外光の熱の蓄熱作用を低減でき、赤外光（太陽光）があたる表面と裏面との温度差を低減でき、太陽光による反りの発生を抑制できる。これにより、本発明の一態様によれば、耐候性に優れるとともに、太陽光による反りの発生を抑制可能な化粧シートを提供できる。
【図面の簡単な説明】
【０００７】
【図１】本発明に基づく実施形態に係る化粧板を示す断面図である。
【発明を実施するための形態】
【０００８】
次に、本発明の実施形態について図面を参照して説明する。
ここで、図面は模式的なものであり、厚みと平面寸法との関係、各層の厚みの比率等は現実のものとは異なる。また、以下に示す実施形態は、本発明の技術的思想を具体化するための構成を例示するものであって、本発明の技術的思想は、構成部品の材質、形状、及び構造等が下記のものに特定するものでない。本発明の技術的思想は、特許請求の範囲に記載された請求項が規定する技術的範囲内において、種々の変更を加えることができる。
【０００９】
（化粧板１０）
本実施形態の化粧板１０は、図１に示すように、着色基材層１の一方の面側に、絵柄印刷層２、透明粘着剤層３、及びオーバーレイフィルム層４がこの順に積層されて化粧シート２０が形成され、着色基材層１の他方の面側に、粘着剤層６を介して基材７を貼り合わせて構成される。本実施形態の化粧板１０は、玄関ドア、屋根、外壁、ルーバー等の外装用途、窓枠、床、面材等の内装用途のいずれにも好適なものである。
【００１０】
（着色基材層１）
着色基材層１は、ポリオレフィン系樹脂からなるシート状の層である。このように、ポリオレフィン系樹脂を使用することにより、フッ素系樹脂を使用する場合と異なり、化粧シート２０を焼却処理してもフッ化水素ガスが発生することがない。ポリオレフィン系樹脂としては、例えば、ホモポリプロピレン系樹脂、ランダムポリプロピレン系樹脂等のポリプロピレン系樹脂、及びポリエチレン樹脂のいずれか、或いはこれらの変性樹脂を使用することができる。特に、表面の硬度や耐熱性等を考慮すれば、ポリプロピレン系樹脂が好ましい。また、着色基材層１には、耐候性を考慮して、紫外線吸収剤（ベンゾトリアゾール系、トリアジン系、ベンゾフェノン系等）を添加してもよい。添加量は、所望の耐候性に応じて添加すればよいが、樹脂固形分に対して０．１％以上１０％以下、好ましくは１％以上５％以下とする。紫外線吸収剤の中でも、ベンゾトリアゾール系としては、２−（２−ヒドロキシ−５−ｔ−ブチルフェニル）−２Ｈ−ベンゾトリアゾール、２−（５−メチル−２−ヒドロキシフェニル）ベンゾトリアゾール、２−［２−ヒドロキシ−３，５−ビス（α，α−ジメチルベンジル）フェニル］−２Ｈ−ベンゾトリアゾール，２−（３，５−ジ−ｔ−ブチル−２−ヒドロキシフェニル）ベンゾトリアゾール、２−（３−ｔ−ブチル−５−メチル−２−ヒドロキシフェニル）−５−クロロベンゾトリアゾール、２−（３，５−ジ−ｔ−ブチル−２−ヒドロキシフェニル）−５−クロロベンゾトリアゾール，２−（３，５−ジ−ｔ−アミル−２−ヒドロキシフェニル）ベンゾトリアゾール，２−（２’−ヒドロキシ−５’−ｔ−オクチルフェニル）ベンゾトリアゾール等、或いはこれらの混合物、変性物、重合物、誘導体を使用することができる。また、トリアジン系としては、２−（４，６−ジフェニル−１，３，５−トリアジン−２−イル）−５−［（ヘキシル）オキシ］−フェノール、２−［４−［（２−ヒドロキシ−３−ドデシルオキシプロピル）オキシ］−２−ヒドロキシフェニル］−４，６−ビス（２，４−ジメチルフェニル）−１，３，５−トリアジン、２−［４−［（２−ヒドロキシ−３−トリデシルオキシプロピル）オキシ］−２−ヒドロキシフェニル］−４，６−ビス（２，４ジメチルフェニル）−１，３，５−トリアジン、２，４−ビス（２，４−ジメチルフェニル）−６−（２−ヒドロキシ−４−イソ−オクチルオキシフェニル）−ｓ−トリアジン等、或いはこれらの混合物、変性物、重合物、誘導体を使用することができる。さらに、ベンゾフェノン系としては、オクタベンゾンや変性物、重合物、誘導体を使用することができる。
【００１１】
また、着色基材層１には、ポリオレフィン系樹脂自体の光・熱・水等による劣化の防止を考慮してして、ヒンダードアミン系光安定剤を添加してもよい。添加部数は、所望の耐候性に応じて設定すればよいが、樹脂固形分に対して０．１質量％以上１０質量％以下、好ましくは１質量％以上５質量％以下とする。ヒンダードアミン系光安定剤としては、例えば、ビス（１，２，２，６，６−ペンタメチル−４−ピペリジル）［［３，５−ビス（１，１−ジメチルエチル）−４−ヒドリキシフェニル］メチル］ブチルマロネート、ビス（１，２，２，６，６−ペンタメチル−４−ピペリジニル）セバケート、メチル（１，２，２，６，６−ペンタメチル−４−ポペリジニル）セバケート、デカン二酸ビス（２，２，６，６−テトラメチル−１（オクチルオキシ）−４−ピペリジニル）エステル等、或いはこれらの混合物、変性物、重合物、誘導体等を使用することができる。
【００１２】
また、着色基材層１を構成するポリオレフィン系樹脂は、酸化チタンを顔料（白色）として含んでいる。これにより、着色基材層１は、赤外光が絵柄印刷層２を透過すると、透過した赤外光を反射する。また、ポリオレフィン系樹脂１００質量部に対し、酸化チタンを２３質量部以上５０質量部以下の範囲内で含む。これにより、絵柄印刷層２が透過した赤外光をより適切に反射でき、また、着色基材層１をより適切に形成できる。
なお、本実施形態では、顔料である酸化チタン（白色顔料）を着色基材層１の樹脂内に含ませる例を示したが、他の構成を採用することもできる。例えば、着色基材層１の絵柄印刷層２側の面に酸化チタンを顔料とする塗料を塗工する構成としてもよい。
また、基材層１の厚みは、３０μｍ以上１２０μｍ以下とすることが好ましい。
【００１３】
（絵柄印刷層２）
絵柄印刷層２は、意匠性を付与するための絵柄の印刷により形成された層である。絵柄としては、例えば、木目、石目、タイル、抽象柄等、化粧シート２０を用いる箇所に適した絵柄を選択できる。また、印刷インキは、例えば、イソインドリノン、ジスアゾ、ポリアゾ、ジケトピロロピロール、キイナクリドン、フタロシアニン、及び酸化チタンのいずれか、或いはこれらの混合物を顔料として含んでいる。これにより、印刷インキは、赤外光の透過率が４０％以上となっている。それゆえ、絵柄印刷層２が赤外光を透過し、透過した赤外光を着色基材層１が反射するため、赤外光の熱による蓄熱作用が低減される。
【００１４】
ここで、印刷インキの透過率の測定方法としては、厚み２５μｍの２軸延伸ＰＥＴフィルム（東レ株式会社製ルミラーＳ５０）に対し、重量１ｇ／ｍ2となるよう顔料を分散したインキで印刷し、株式会社島津製作所製分光光度計ＵＶ３６００によって波長７８２ｎｍ以上２５００ｎｍ以下の領域を２ｎｍ毎に測定点数８６０点の透過率を測定し、各波長の透過率（％Ｔ）の合計値を測定点数で除算した除算結果を、赤外光の透過率とする方法を用いる。即ち、式「赤外光の透過率＝赤外線各波長（７８２ｎｍ以上２５００ｎｍ以下）の測定透過率（％Ｔ）合計値÷測定点数（８６０）」で算出する。
また、絵柄印刷層２の厚みは５μｍ以上１０μｍ以下が好ましい。さらに、絵柄印刷層２を構成する樹脂内の酸化チタンの比率は５０％以下とすることが好ましい。
【００１５】
（透明粘着剤層３）
透明粘着剤層３は、ポリエステル系樹脂を主鎖とするウレタン系接着剤からなる透明なシート状の層である。ポリエステル系樹脂を主鎖とするウレタン系接着剤としては、例えばポリエステルポリオール系等と、ヘキサメチレンジイソシアネート、トリレンジイソシアネートまたはこれらの混合物とからなる２液ウレタン樹脂系接着剤を使用できる。
また、透明粘着剤層３を構成するウレタン系接着剤には、化粧シート２０の用途に応じて、酸化防止剤、紫外線吸収剤、光安定剤、熱安定剤、可塑剤、滑剤、帯電防止剤、難燃剤、充填剤等の添加剤を添加してもよい。
【００１６】
（オーバーレイフィルム層４）
オーバーレイフィルム層４は、所定の樹脂からなる透明なシート状の層である。所定の樹脂としては、例えば、着色基材層１がポリプロピレン系樹脂（ホモポリプロピレン系樹脂、ランダムポリプロピレン系樹脂）、またはポリエチレン樹脂からなる場合には、同様のポリプロピレン系樹脂（ホモポリプロピレン系樹脂、ランダムポリプロピレン系樹脂）、またはポリエチレン樹脂を用いることが好ましい。また、オーバーレイフィルム層４を構成する樹脂には、紫外線吸収剤とヒンダードアミン系光安定剤とを添加してもよい。
【００１７】
オーバーレイフィルム層４の表面には、化粧シート２０の表面を保護するための硬質な樹脂がコーティングされて透明なシート状の層（以下、「表面保護層５」とも呼ぶ）が形成されている。硬質な樹脂としては、例えば、アクリルポリオールにイソシアネートを添加して硬化させたアクリルウレタン系樹脂を使用することができる。アクリルウレタン系樹脂の固形分塗布量は、５ｇ/ｍ２以上１０ｇ/ｍ２以下、好ましくは６ｇ/ｍ２以上９ｇ/ｍ２以下とする。これにより、塗工性・保管性を良好にすることができる。
【００１８】
アクリルポリオールとしては、例えば、メタクリル酸、メタクリル酸エステル、アクリル酸、アクリル酸エステル等のモノマー等から、複数のモノマーが重合されたものを使用することができる。例えば、メチルメタクリレート、ブチルメタクリレート、メチルアクリレート、ブチルアクリレートやこれらの変性物を使用することができる。ここで、アクリル系樹脂は、メタクリル酸、メタクリル酸エステル、アクリル酸、アクリル酸エステル等のモノマー等から、複数のモノマーが重合されることが多い。詳しくは、メチルメタクリレート、ブチルメタクリレート、メチルアクリレート、ブチルアクリレートやこれらの変性物である。モノマーの段階で、水酸基が導入されたヒドロキシエチルメタクリレート、ヒドロキシブチルメタクリレート等を、モノマーとともに適宜重合時に添加していくことで、水酸基を有するアクリル系樹脂を形成することができる。例えば、４−ヒドロキシブチルアクリレート（ＨＢＡ）、２−ヒドロキシエチルアクリレート（ＨＥＡ）、２−ヒドロキシプロピルアクリレート（ＨＰＡ）、２−ヒドロキシエチルメタクリレート（２−ＨＥＭＡ）等やこれらの変性物、重合物、誘導体等が挙げられる。
【００１９】
また、表面保護層５を構成するアクリルウレタン系樹脂には、耐候性の処方を行うため、ベンゾトリアゾール系紫外線吸収剤を添加する。添加部数は、所望の耐候性に応じて添加すればよいが、樹脂固形分に対して０．１％以上５０％以下、好ましくは１％以上３０％以下とする。ベンゾトリアゾール系紫外線吸収剤としては、例えば、２−（２Ｈ−ベンゾトリアゾール−２−イル）−ｐ−クレ ゾール、２−（２Ｈ−ベンゾトリアゾール−２−イル）−４−６−ビス（１−メチル−１−フェニルエチル）フェノール、２−［５−クロロ（２Ｈ）−ベンゾト リアゾール−２−イル］−４−メチル−６−（ｔｅｒｔ−ブチル）フェノール、２−（２Ｈ−ベンゾトリアゾール−イル）−４，６−ジ−ｔｅｒｔ−ペンチル フェノール、２−（２Ｈ−ベンゾトリアゾール−２−イル）−４−（１，１，３，３−テトラメチルブチル）フェノール等やこれらの混合物、変性物、重合物、誘導体を使用することができる。また、イソシアネート添加による架橋によって、樹脂成分と結合を望めるため、紫外線吸収剤は水酸基を有したものが適している。
【００２０】
また、表面保護層５には、その他の添加剤として、樹脂自体の光・熱・水等による劣化を防止するため、ヒンダードアミン系光安定剤を適宜添加してもよい。添加部数は、所望の耐候性に応じて添加すればよいが、樹脂固形分に対して０．１質量％以上５０質量％以下、好ましくは１質量％以上３０質量％以下とする。ヒンダードアミン系光安定剤としては、例えば、ビス（１，２，２，６，６−ペンタメチル−４−ピペリジル）［［３，５−ビス（１，１−ジメチルエチル）−４−ヒドリキシフェニル］メチル］ブチルマロネート、ビス（１，２，２，６，６−ペンタメチル−４−ピペリジニル）セバケート、メチル（１，２，２，６，６−ペンタメチル−４−ポペリジニル）セバケート、デカン二酸ビス（２，２，６，６−テトラメチル−１（オクチルオキシ）−４−ピペリジニル）エステル等やこれらの混合物、変性物、重合物、誘導体等を使用することができる。
【００２１】
水酸基を有する紫外線吸収剤を用いた場合、重合されたアクリル系樹脂では、ポリエステル系樹脂フィルム、特に、延伸された結晶性の高いポリエステル系フィルムとは密着性が不十分であり、これを補強するために、イソシアネートを添加することが好適である。イソシアネート化合物としては、耐候性を考慮すれば、脂肪族系が好ましい。芳香族系は、黄変する場合があり、使用される用途によって適宜選択する。脂肪族系としては、例えば、ヘキサメチレンジイソシアネート、イソホロンジイソシアネート等がある。
【００２２】
なお、本実施形態では、オーバーレイフィルム層４の表面にコーティングする表面保護層５をベンゾトリアゾール系紫外線吸収剤を含むアクリルウレタン系樹脂から構成し、このアクリルウレタン系樹脂の固形分塗布量を５ｇ/ｍ2以上１０ｇ/ｍ2以下とする例を示したが、他の構成を採用することもできる。例えば、オーバーレイフィルム層４自体を、ベンゾトリアゾール系紫外線吸収剤を含むアクリルウレタン系樹脂から構成し、このアクリルウレタン系樹脂の固形分塗布量を５ｇ/ｍ2以上１０ｇ/ｍ2以下とする構成としてもよい。
【００２３】
（粘着剤層６）
粘着剤層６は、粘着剤からなるシート状の層である。粘着剤としては、特に限定されず、既知の粘着剤を用いることができる。粘着剤としては、例えば、アクリル系粘着剤、スチレン−ブタジエンゴム系粘着剤、クロロプレンゴム系粘着剤、オレフィンゴム系粘着剤、ウレタン系粘着剤、シリコーン系粘着剤を使用することができる。特に、耐候性を考慮すれば、アクリル系粘着剤が好ましい。粘着剤層６を構成する粘着剤には、紫外線吸収剤、光安定剤等を添加してもよい。粘着層の厚みは５μｍ以上５０μｍ以下程度とする。
【００２４】
（基材７）
基材７は、金属系または木質系からなる板状の部材である。金属系としては、例えば、アルミ、鋼、ステンレス、複合パネルを使用することができる。複合パネルとしては、例えば、芯材となる樹脂層と、樹脂層の両面それぞれに貼り付けられた金属板（アルミニウム、ガルバリウム、ステンレス等）とを備えたものがある。また、木質系としては、ＭＤＦ（medium density fiberboard）、合板、パーチクルボードを使用することができる。
【００２５】
（本実施形態の効果）
本実施形態に係る発明は、以下の効果を奏する。
（１）本実施形態に係る化粧シート２０は、着色基材層１の一方の面側に、印刷により形成された絵柄印刷層２、及びオーバーレイフィルム層４がこの順に積層されて構成される。そして、着色基材層１は、ポリオレフィン系樹脂からなり、オーバーレイフィルム層４の少なくとも表面側は、ベンゾトリアゾール系紫外線吸収剤を含有したアクリルウレタン系樹脂からなり、層厚が固形分塗布量で５ｇ/ｍ2以上１０ｇ/ｍ2以下であり、着色基材層１は、酸化チタンを顔料とし、絵柄印刷層２は、赤外光の透過率が４０％以上であるインキを印刷インキとする。
【００２６】
このような構成によれば、オーバーレイフィルム層４がベンゾトリアゾール系紫外線吸収剤を含有したアクリルウレタン系樹脂からなるため、経時による紫外線吸収剤の析出が抑制され、紫外線遮蔽性能の効果が長期にわたり継続し、耐候性に優れたものとすることができる。また、絵柄印刷層２が赤外光を透過し、透過した赤外光を着色基材層１が反射するため、赤外光の熱の蓄熱作用を低減でき、赤外光（太陽光）があたる表面と裏面との温度差を低減でき、太陽光による反りの発生を抑制できる。これにより、耐候性に優れるとともに、太陽光による反りの発生を抑制可能な化粧シート２０を提供できる。
【００２７】
（２）本実施形態に係る化粧シート２０では、絵柄印刷層２の印刷インキは、イソインドリノン、ジスアゾ、ポリアゾ、ジケトピロロピロール、キイナクリドン、フタロシアニン、及び酸化チタンのいずれか、或いはこれらの混合物を顔料として含む。
このような構成によれば、着色基材層１、絵柄印刷層２を適切に形成できる。
【００２８】
（３）本実施形態に係る化粧シート２０では、着色基材層１は、ポリオレフィン系樹脂１００質量部に対し、酸化チタンを２３質量部以上５０質量部以下の範囲内で含む。
このような構成によれば、絵柄印刷層２が透過した赤外光をより適切に反射でき、また着色基材層１を適切に形成（成膜）できる。
（４）本実施形態に係る化粧板１０は、化粧シート２０を基材７に貼りあわせてなる。
このような構成によれば、化粧シート２０の赤外光による反りの発生を抑制できる。
【実施例１】
【００２９】
次に、本発明に基づく実施例について説明する。
（実施例１）
実施例１では、ポリプロピレン系樹脂１００質量部に対し、ヒンダードフェノール系酸化防止剤を３質量部、紫外線吸収剤を１質量部、ヒンダードアミン系光安定剤を１質量部、酸化チタン（顔料、白色）を２３質量部添加した混合物を使用して着色基材層１を設けた。着色基材層１の厚みは７０μｍとした。続いて、着色基材層１の表面に、ウレタン樹脂と塩化ビニル＝酢酸ビニル共重合樹脂とを７：３で混合した混合物１００質量部に対し、ヘキサメチレンジイソシアネートとイソホロンジイソシアネートとを２：８で混合した硬化剤を３質量部、イソインドリノン、ポリアゾ、及びフタロシアニンからなる顔料を３質量部添加したインキを使用してグラビア印刷により絵柄（木目柄）を印刷し、絵柄印刷層２を設けた。絵柄印刷層２の印刷インキの赤外光の透過率は４０％とした。
【００３０】
続いて、絵柄印刷層２上に、ランダムポリプロピレン系樹脂１００質量部に対し、ベンゾトリアゾール系紫外線吸収剤０．５質量部と、ヒンダードアミン系光安定剤０．３質量部とを添加したものを溶融押出成形によりオーバーレイフィルム層４を設けた。オーバーレイフィルム層４の厚み（乾燥後の厚み）は７０μｍとした。
続いて、オーバーレイフィルム層４上に、アクリルポリオール１００質量部に対し、ヘキサメチレンジイソシアネート１０質量部、メチル ３−(３−(２H−ベンゾトリアゾール−2−イル)−5−ｔ−ブチル−４−ヒドロキシフェニル)プロピオネートとポリエチレングリコール300の反応生成物を主とするベンゾトリアゾール系紫外線吸収剤１質量部、２−(２−ヒドロキシ−５−ｔｅｒｔ−オクチルフェニル）ベンゾトリアゾール紫外線吸収剤３質量部、ヒンダードアミン系光安定剤５質量部を添加した混合物ををコーティングして表面保護層５を設けて、化粧シート２０を設けた。表面保護層５の厚みは９μｍとした。アクリルウレタン系樹脂の固形分塗布量は５ｇ/ｍ2以上１０ｇ/ｍ2以下とした。
【００３１】
（実施例２）
実施例２では、着色基材層１の顔料として、酸化チタン２３質量部に対し、ジケトピロロピロール２質量部、キナクリドン２質量部、フタロシアニン１質量部を添加した。それ以外は、実施例１と同様の手順により、実施例２の化粧シート２０を作製した。
（実施例３）
実施例３では、表面保護層５の厚みを１２μｍにした。それ以外は、実施例１と同様の手順により、実施例２の化粧シート２０を作製した。
【００３２】
（実施例４）
実施例４では、表面保護層５の厚みを１５μｍにした。それ以外は、実施例１と同様の手順により、実施例２の化粧シート２０を作製した。
（比較例）
比較例では、絵柄印刷層２に用いる顔料をカーボンブラックとした。それ以外は、実施例１と同様の手順により、比較例の化粧シート２０を作製した。
【００３３】
（評価判定）
以上の各実施例及び各比較例の化粧シート２０について、次の評価を実施した。
（耐候性）
メタルハライドランプ方式の超促進耐候性試験機（ダイプラ・ウィンテス株式会社製）を用い、照度６５０Ｗ/ｍ2、ブラックパネル温度５３℃として試験を実施した後、目視確認にて外観のクラックや剥離の有無を確認した。評価時間としては、９６時間、２１６時間、３１２時間、及び４０８時間を採用した。その際、外観にクラックや剥離がない場合を合格「○」、外観にクラックや剥離がある場合を不合格「×」とした。
【００３４】
（遮熱性）
ＪＩＳＫ５６０２に準拠し、塗膜の日照反射率を測定した。測定は、株式会社島津製作所製分光光度計ＵＶ３６００を用いて行った。その際、塗膜の日射反射率が４０％以上であれば合格「〇」、４０％以下であれば不合格「×」とした。
（蓄熱性）
縦２１ｃｍ、横２９．７ｃｍ、厚みが０．５ｍｍの無塗装鋼板に対し、接着剤を用いて片面のみ化粧シート２０を貼り合わせた。そして、化粧シート２０から真上に１５ｃｍ離した位置にハロゲン球を設置し、ハロゲン球から化粧シート２０に１２０分間連続して光を照射し、鋼板の表面及び裏面の温度を１分毎に記録して最大値を測定した。
評価結果を表１に示す。
【００３５】
【表１】
0006645026.tif 000002
【００３６】
表１から、オーバーレイフィルム層４の少なくとも表面側（表面保護層５）がベンゾトリアゾール系紫外線吸収剤を含むアクリルウレタン系樹脂から構成され、着色基材層１が酸化チタンを顔料とし、絵柄印刷層２が赤外光の透過率が４０％以上であるインキを印刷インキとして、本発明の範囲を満足する実施例１〜実施例４では、耐候性、遮熱性、蓄熱性ともに良好であることが分かった。即ち、耐候性に優れるとともに、太陽光による反りの発生を抑制できることが分かった。
【００３７】
これに対し、比較例は、耐候性が合格「○」であるが、遮熱性が不合格「×」であり、蓄熱性が表す鋼板の温度が実施例１〜実施例４よりも１０℃程度高くなってしまった。
なお、実施例１において、オーバーレイフィルム層４の少なくとも表面側（表面保護層５）がベンゾトリアゾール系紫外線吸収剤を含むアクリルウレタン系樹脂から構成され、着色基材層１が酸化チタンを顔料とし、絵柄印刷層２が赤外光の透過率が４０％以上であるインキを印刷インキとして、本発明の範囲で調整して実施してみたところ、実施例１、実施例２と同様な効果を得た。
【符号の説明】
【００３８】
１    着色基材層
２    絵柄印刷層
３    透明粘着剤層
４    オーバーレイフィルム層
５    表面保護層
６    粘着剤層
７    基材
１０  化粧板
２０  化粧シート
【図１】
0006645026.tif 000003